Brevet FR3069544A1 (20190201)

REVENDICATIONS1. Procédé de préparation d'un film de polymère fluoré réticulé, comprenant les étapes successives de : (1) formulation d'une encre contenant, de préférence constituée par : (a) au moins un copolymère fluoré obtenu par copolymérisation radicalaire de monomères comprenant, et de préférence constitués par : (i) le fluorure de vinylidène (VDF), (ii) le trifluoroéthylène (TrFE), (iii) au moins un monomère chloré de formule - CXC1-CX1X2 où X, Xi et X2 désignent indépendamment H, F ou CF3, étant entendu qu'au plus l'un de X, Xi et X2 désigne CF3 ; (b) la triéthylamine ; (c) au moins un agent réticulant ; (d) au moins un photo-amorceur ; et (e) au moins un solvant organique ; (2) l'application de ladite encre sous forme de film sur un substrat ; et (3) l'irradiation UV dudit film.\n<CLM>\1\tProcédé selon la revendication 1, caractérisé en ce que le monomère chloré est le chlorotrifluoroéthylène (CTFE) ou le chlorofluoroéthylène (CFE).\n<CLM>\1\tProcédé selon la revendication 1 ou 2, caractérisé en ce que la proportion de motifs issus du TrFE va de 5 à 95 mol.% et de préférence de 15 à 55 mol.%, par rapport à la somme des motifs issus du VDF et du TrFE.\n<CLM>\1\tProcédé selon l'une quelconque des revendications 1 à 3, caractérisé en ce que la proportion de motifs issus du monomère chloré varie de 1 à 20 mol.%, en particulier de 5 à 15 mol.%, par rapport à la totalité des motifs.\n<CLM>\1\tProcédé selon l'une quelconque des revendications 1 à 4, caractérisé en ce que les motifs issus d'un monomère additionnel éventuellement présent représentent de 0 à 20 mol.% et de préférence de 5 à 15 mol.%, par rapport à la totalité des motifs.\n<CLM>\1\tProcédé selon l'une quelconque des revendications 1 à 3, caractérisé en ce que l'agent réticulant est choisi parmi les monomères ou oligomères portant au moins deux fonctions (méth)acryliques réactives en polymérisation radicalaire, qui peuvent 16 éventuellement comprendre en outre au moins une autre fonction choisie parmi des fonctions hydroxyles, esters, éthers, uréthanes, époxy, cyanurates ou iso-cyanurates.\n<CLM>\1\tProcédé selon l'une quelconque des revendications 1 à 6, caractérisé en ce que le 5 solvant organique est choisi parmi : les esters tels que l'acétate d'éthyle, l'acétate de propyle, l'acétate de butyle, le propionate d'isobutyle, le propylène glycol monométhyl éther, le lactate de méthyle, le lactate d'éthyle et la gamma-butyrolactone ; les alkyl phosphates tels que le triéthylphosphate ; les alkyl carbonates tels que le diméthyl carbonate ; les cétones telles que l'acétone, l'acétylacétone, la méthyl isobutyl cétone, 10 la 2-butanone, la 2-pentanone, la 2-heptanone, la 3-heptanone, la cyclopentanone et la cyclohexanone ; les amides tels que le diméthyl formamide (DMF) ou le diméthylacétamide (DMAc) ; les solvants soufrés tels que le diméthylsulfoxyde (DMSO) ; les solvants halogénés tels que le chloroforme, le tétrachlorure de carbone et les alcanes halogénés ; et leurs mélanges, de préférence la 2-butanone, la 15 cyclohexanone, le diméthylsulfoxyde, le propylène glycol monométhyl éther, le triéthylphosphate, le diméthylacétamide, et leurs mélanges.\n<CLM>\1\tFilm de polymère fluoré réticulé obtenu suivant le procédé selon l'une quelconque des revendications 1 à\n<CLM>\1\t20\n<CLM>\1\tUtilisation du film selon la revendication 8 pour la fabrication de dispositifs (opto)électroniques, y compris des transistors à films fins, des transistors lumineux, des transistors à effet de champ et des condensateurs ; de dispositifs haptiques ; d'actionneurs ; de microsystèmes électromécaniques (MEMS) ; de capteurs ; de 25 cathéters orientables ; de claviers braille ; de dispositifs acoustiques (hauts parleurs ou « tweeters ») ; de dispositifs électrocaloriques ; de dispositifs de récupération d'énergie, de préférence dans la fabrication de transistors.\n<CLM>\1\tUtilisation du film selon la revendication 8 en tant que couche diélectrique de grille 30 dans un transistor à effet de champ.